(57)【要約】【課題】  紫外線防御能が向上した日焼止め組成物を提供する。【解決手段】  本発明の日焼止め組成物は、紫外線散乱剤及び繊維幅が１０ｎｍ未満の結晶セルロースを含むことを特徴とする。【選択図】なし【特許請求の範囲】
【請求項１】
紫外線散乱剤及び繊維幅が１０ｎｍ未満の結晶セルロースを含むことを特徴とする日焼止め組成物。
【請求項２】
前記紫外線散乱剤は酸化チタンおよび／または酸化亜鉛である請求項１に記載の日焼止め組成物。
【請求項３】
前記繊維幅が１０ｎｍ未満の結晶セルロースを、０．０１〜１質量％含むことを特徴とする請求項１または２に記載の日焼止め組成物。
【請求項４】
前記紫外線散乱剤は、親水性処理が施されていることを特徴とする請求項１または２に記載の日焼止め組成物。
【発明の詳細な説明】
【技術分野】
【０００１】  本発明は、紫外線防御能が向上した日焼止め組成物に関する。
【背景技術】
【０００２】  近年、紫外線の有害性が注目されており、様々な日焼止め組成物が開発されている。このような日焼止め組成物としては、水中油型、油中水型、溶剤型等様々の形態のものがある。また、このような日焼止め組成物にとして、酸化チタンや酸化亜鉛のような紫外線散乱剤を用いて、紫外線防御能を発揮させるものが多くある。（特許文献１、２参照）【０００３】  しかしながら、紫外線防御能を向上させることは簡単ではなく、様々な方法が検討されており、更なる紫外線防御能の向上が求められている。
【先行技術文献】
【特許文献】
【０００４】
【特許文献１】特開平０９−２０２７２２号公報
【特許文献２】特開２００７−７３５３０号公報
【発明の概要】
【発明が解決しようとする課題】
【０００５】  本発明は、紫外線防御能が向上した日焼止め組成物を提供することを目的とする。
【課題を解決するための手段】
【０００６】  本発明の日焼止め組成物は、紫外線散乱剤及び繊維幅が１０ｎｍ未満の結晶セルロースを含むことを特徴とする。
上記の構成により、紫外線防御能を向上させることができる。
【発明の効果】
【０００７】  本発明の日焼止め組成物によれば、紫外線防御能を向上させることができる。
【発明を実施するための形態】
【０００８】  以下、本発明の実施形態について説明する。
【０００９】  本発明の日焼止め組成物は、紫外線散乱剤及び繊維幅が１０ｎｍ未満の結晶セルロースを含むことを特徴としている。
【００１０】  本発明の日焼止め組成物に用いる紫外線散乱剤としては、酸化チタン、酸化亜鉛、酸化鉄、酸化ジルコニウム、酸化セリウム等から選択される少なくとも１種が挙げられる。中でも、酸化チタンおよび／または酸化亜鉛が入手のしやすさおよび使いやすさから好ましい。
前記紫外線散乱剤は紫外線散乱効果を高めるために、微粒子状に調製されたものであってもよい。微粒子状のお紫外線散乱剤としては、制限はされないが、好ましくは平均一次粒子径が５０ｎｍ以下のものを挙げることができる。
【００１１】  これらの紫外線散乱剤は、表面が未処理のものでも、親水化処理、疎水化処理等の表面処理がなされたものであってもよい。
紫外線散乱剤の親水化処理剤としては、特に限定されないが、具体的にはシリカ、水酸化アルミニウム、などが挙げられ、これを一種類又は二種類以上用いることができる
また、紫外線散乱剤の疎水化処理剤としては、特に限定されないが、具体的には、ジメチルポリシロキサン、メチルハイドロジェンポリシロキサン、メチルフェニルポリシロキサン等のシリコーン化合物；パーフルオロアルキル基含有エステル、パーフルオロポリエーテル、パーフルオロアルキル基を有する重合体等のフッ素化合物；流動パラフィン、スクワラン、ワセリン、ラノリン、マイクロクリスタリンワックス、ポリエチレンワックス等の油剤；ラウリン酸、ステアリン酸マグネシウム、ステアリン酸アルミニウム等の金属石鹸；イソプロピルトリイソステアロイルチタネート等の有機チタネート化合物；パーフルオロアルキルシラン、オクチルトリエトキシシラン等のシランカップリング剤、ラウロイルリジンなどのアシルアミノ酸化合物、デキストリン脂肪酸エステルなどが挙げられ、これらを一種又は二種以上用いることができる。
【００１２】  なお、前記紫外線散乱剤は、本発明の日焼止め組成物中０．０５〜３０．０質量％、さらには０．１〜２０．０質量％であることが好適である。紫外線散乱剤の配合量が少なすぎると、十分な紫外線防御効果が見られない場合があり、紫外線散乱剤の配合量が多すぎると適度なかたさやなめらかさなどの良好な使用感が得られない場合がある。
【００１３】  本発明の日焼止め組成物に用いる結晶セルロースは、繊維幅が１０ｎｍ未満のものである。このような結晶セルロースの市販品としては、水分散体であるレオクリスタ（第一工業製薬株式会社）が挙げられる。
この繊維幅が１０ｎｍ未満の結晶セルロースは、本発明の日焼止め組成物中０．０１〜１質量％、さらには０．０５〜０．５質量であることが好適である。繊維幅が１０ｎｍ未満の結晶セルロースの配合量が少なすぎると、十分な紫外線防御効果が見られない場合があり、繊維幅が１０ｎｍ未満の結晶セルロースの配合量が多すぎると、それ以上の紫外線防御効果が期待できない。
また、本発明の日焼止め組成物においては、上記紫外線散乱剤として親水性処理が施されたものを用いることが好ましい。これは、繊維幅が１０ｎｍ未満の結晶セルロースは水との分散性が良好であるため、特に水中において親水性処理が施された紫外線散乱剤と相互に近接して存在させることができるため、より紫外線防御能を向上させることができると考えられるためである。
【００１４】  本発明の日焼止め組成物の剤型は、特に制限されない。例えば、クリーム、液体、ゲル、エマルション、スプレー剤、エアゾール型等とすることができる。中でも前記繊維幅が１０ｎｍ未満の結晶セルロースが、水になじみやすいため、水系液体のような水を主体とする剤型が特に好ましい。
【００１５】  なお、本発明の日焼止め組成物は、各成分を加熱混合する等、常法により容易に製造することができる。
【００１６】  さらに本発明の日焼止め組成物は、上記成分以外に他の成分として化粧品や医薬部外品などで配合成分として一般的に用いられる、油脂類、ｐＨ調整剤、キレート剤、保湿剤、溶剤、防腐剤、紫外線吸収剤、植物抽出物、抗炎症剤、増粘剤、粉体、色素、香料などを適宜配合することができる。
【実施例】
【００１７】  つぎに、本発明の実施例および比較例を共に説明するが、本発明は、下記の実施例に限定されるものではない。
本発明の実施例および比較例の日焼止め組成物を表１に示す組成にて調製した。
具体的には、▲１▼を混合撹拌しながら▲２▼を添加した。その後撹拌処理を続けながら、さらに▲３▼を添加して、均一化することにより日焼止め組成物を製造した。【００１８】
【表１】
2017036254.tif 000002
【００１９】  （評価方法：紫外線防止効果）
実施例および比較例の各日焼止め組成物をトランスポアテープに０．２ｍｇ／ｃｍ２塗布し、ＳＰＦアナライザー（ＵＶ−１０００Ｓ  Ｌａｂｓｐｈｅｒｅ社製）にてＳＰＦ測定した。その結果を表１に示す。【００２０】  表１に示すとおり、紫外線散乱剤である酸化チタン、酸化亜鉛の量が同じであっても、繊維幅が１０ｎｍ未満の結晶セルロースを含む実施例においてはＳＰＦが向上していることが見て取れる。一方で平均粒子径が２０μｍの結晶セルロースを添加した比較例１ではＳＰＦが向上していないことを考慮すると、繊維幅が１０ｎｍ未満の結晶セルロースを添加することによる特異的な効果であると考えられる。